(57)【要約】【課題】電解液による集電用配線の変質を防止することが可能な色素増感型太陽電池の電極およびこれを用いた色素増感型太陽電池を提供する。【解決手段】集電用配線は、その外面を被覆層２５で覆われる。被覆層２５は、集電用配線の延長方向に沿って延び、集電用配線の外面を覆う絶縁体である。被覆層２５は、ガラス基板２１に対する線膨張率の差が±１０×１０−７／Ｋ以内であり、かつ軟化点が４００℃以上６００℃以下のガラスから形成されている。【選択図】図１
2008177022.tif 000002
【特許請求の範囲】
【請求項１】
ガラス基板と、このガラス基板に重ねて形成される集電用配線と、この集電用配線を覆う被覆層とを、少なくとも備えた色素増感型太陽電池の電極であって、
前記被覆層を成す部材は、前記ガラス基板に対する線膨張率の差が±１０×１０−７／Ｋ以内であり、かつ軟化点が４００℃以上６００℃以下のガラスを主体としていることを特徴とする色素増感型太陽電池の電極。
【請求項２】
前記被覆層は、厚みが５μｍ以上２００μｍ以下の範囲であることを特徴とする請求項１に記載の色素増感型太陽電池の電極。
【請求項３】
前記被覆層は、前記集電用配線の両側縁の外側で、前記集電用配線を介さずにガラス基板に重なる領域の幅である取りしろが１００μｍ以上となるように形成されることを特徴とする請求項１または２に記載の色素増感型太陽電池の電極。
【請求項４】
前記被覆層は、１０μｍ以上３００μｍ以下の粒径の絶縁体を更に含有していることを特徴とする請求項１ないし３のいずれか１項に記載の色素増感型太陽電池の電極。
【請求項５】
請求項１ないし４のいずれか１項に記載の色素増感型太陽電池の電極を備えたことを特徴とする色素増感型太陽電池。
【発明の詳細な説明】
【技術分野】
【０００１】
この発明は、色素増感型太陽電池の電極、およびこの電極を利用した色素増感型太陽電池に関する。
【背景技術】
【０００２】
例えば、太陽光などの光エネルギーを有効に利用する手段の１つとして、光エネルギーを電気エネルギーに直接変換する太陽電池が広く用いられている。この太陽電池は、シリコンの多結晶、または単結晶を用いたシリコン型太陽電池が良く知られており、すでに住宅用の電力供給用から電卓等の微弱電力用電源として利用されている。
【０００３】
しかしながら、こうしたシリコン型太陽電池の製造にあたって必須となるシリコンの単結晶や多結晶、あるいはアモルファスシリコンを製造するためには、シリコン高純度化でのプロセスや高温での溶融プロセスを必要とするために多大なエネルギーを消費する。このため、シリコン型太陽電池を製造するために費やしたエネルギー量の総和が、この太陽電池の発電可能期間に発電できる総発電エネルギー量よりも大きいという危惧が出ている。
【０００４】
このようなシリコン型太陽電池の課題を解決する太陽電池として、近年、色素増感型太陽電池が注目されている。色素増感型太陽電池は、スイスのミカエル・グレツェルらがその基礎となる構造を開発したもので、光電変換効率が高く、かつ、シリコン型太陽電池のように単結晶シリコンなどの製造に多大なエネルギーを消費する材料が必要ではないため、太陽電池を作製するためのエネルギーも桁違いに少なく、且つ低コストで量産が可能なものであり、その普及が期待される。
【０００５】
従来の色素増感型太陽電池は、例えば以下の作製方法によって得られる。即ち、例えばガラスからなる基板の一面に透明導電膜を形成する。そして、この透明導電膜に重ねて、Ａｇ，Ｃｕ，Ｎｉ等の金属からなる集電用配線を所定の配線パターンで形成する。さらに、この集電用配線を覆う絶縁性の被覆層と酸化チタン膜とを形成し、酸化チタン膜に色素を吸着させる。そして、逆電子移動防止用にカルボン酸や有機金属塩等で処理することにより、負極（電極）が得られる。一方、透明導電膜を形成したガラス基板に、蒸着法、熱分解法、電界メッキ等などの方法でＰｔ膜を形成することで正極（電極）が得られる。この負極と正極とを対面させて、周縁部を樹脂等で封止する。その後、負極と正極との間に電解液を充填することで、色素増感型太陽電池が得られる。
【０００６】
このような色素増感型太陽電池を構成する電解液は、反応性の高いヨウ素を高濃度に含んでいる。そして、この電解液が、集電用配線を覆う被覆層に存在する僅かなクラックやピンホールから浸入し、集電用配線を構成するＡｇ，Ｃｕ，Ｎｉ等の金属と反応して、集電用配線を変質させる。例えば、集電用配線の厚みが薄くなったり、集電用配線の一部が基板から剥離してしまうといった課題があった。集電用配線が電解液と反応して変質すると、集電用配線の電気抵抗が高くなり、光電変換効率が著しく低下し、その結果、色素増感型太陽電池の寿命が短くなる。
【０００７】
このような課題を解決するために、例えば、色素増感型太陽電池を構成するガラス基板に形成されたＡｇからなる集電用配線の表面に、低融点材料のガラスフリットのペーストを塗布し、このペーストを加熱、溶融して集電用配線を封止することで、電解液による集電用配線の変質を抑制した色素増感型太陽電池が提案されている（特許文献１参照）。
また、集電用配線の表面に紫外線硬化型樹脂を塗布し、紫外線によって硬化させて集電用配線を封止することで、電解液による集電用配線の変質を抑制した色素増感型太陽電池が提案されている（特許文献２参照）。
【特許文献１】特開２００５−３３９８８２号公報
【特許文献２】特開２００６−９２８５４号公報
【発明の開示】
【発明が解決しようとする課題】
【０００８】
しかしながら、上述した特許文献１，２に記載された色素増感型太陽電池では、被覆層を成すガラスフリットや紫外線硬化型樹脂と、その下層の基板との間で、材質の違いからくる線膨張率の差によって、被覆層にクラックが生じたり、あるいはこれらが剥離してしまうといった不具合が生じやすく、電解液による集電用配線の変質を防ぐことは困難であった。
【０００９】
本発明は、電解液による集電用配線の変質を防止することが可能な色素増感型太陽電池の電極を提供することを目的とする。
また、集電用配線の変質を防止して、長期にわたって安定した発電が可能な色素増感型太陽電池を提供することを目的とする。
【課題を解決するための手段】
【００１０】
本発明者らは、上記の課題を解決すべく鋭意研究を行った結果、色素増感型太陽電池の集電用配線を覆う被覆層の材質を特定し、その軟化点、および基板に対する線膨張率の差を特定の範囲にすることによって、被覆層に傷が生じるのを効果的に防止できることを見出した。
即ち、本発明の請求項１に記載の色素増感型太陽電池の電極は、ガラス基板と、このガラス基板に重ねて形成される集電用配線と、この集電用配線を覆う被覆層とを、少なくとも備えた色素増感型太陽電池の電極であって、
前記被覆層を成す部材は、前記ガラス基板に対する線膨張率の差が±１０×１０−７／Ｋ以内であり、かつ軟化点が４００℃以上６００℃以下のガラスを主体としていることを特徴とする。
本発明の請求項２に記載の色素増感型太陽電池の電極は、請求項１において、前記被覆層は、厚みが５μｍ以上２００μｍ以下の範囲であることを特徴とする。
本発明の請求項３に記載の色素増感型太陽電池の電極は、請求項１または２において、前記被覆層は、前記集電用配線の両側縁の外側で、前記集電用配線を介さずにガラス基板に重なる領域の幅である取りしろが１００μｍ以上となるように形成されることを特徴とする。
本発明の請求項４に記載の色素増感型太陽電池の電極は、請求項１ないし３のいずれか１項において、前記被覆層は、１０μｍ以上３００μｍ以下の粒径の絶縁体を更に含有していることを特徴とする。
本発明の請求項５に記載の色素増感型太陽電池は、請求項１ないし４のいずれか１項に記載の色素増感型太陽電池の電極を備えたことを特徴とする。
【発明の効果】
【００１１】
本発明の色素増感型太陽電池の電極によれば、集電用配線を覆う被覆層を、ガラス基板に対する線膨張率の差が±１０×１０−７／Ｋ以内であり、かつ軟化点が４００℃以上６００℃以下のガラスによって構成することにより、互いの線膨張率の差によって、被覆層とガラス基板との接合部分から被覆層にクラックが生じることを防止できる。これによって、例えば、ガラス基板に対して、集電用配線を覆う被覆層を形成する工程や、その後の急激な温度変動などがあっても、被覆層から電解液が浸入して集電用配線が腐蝕されるなどの不具合を確実に防止することが可能になる。
【００１２】
本発明の色素増感型太陽電池によれば、ガラス基板に対する線膨張率の差が±１０×１０−７／Ｋ以内であり、かつ軟化点が４００℃以上６００℃以下のガラスによって構成された被覆層を備えた電極を色素増感型太陽電池に用いることによって、被覆層にクラックが生じて電解液が浸入し、集電用配線が変質、劣化してしまうことがない。よって、色素増感型太陽電池の光電変換効率の劣化を防止し、長期にわたって安定した発電が可能になる。
【発明を実施するための最良の形態】
【００１３】
以下、本発明に係る色素増感型太陽電池の電極、およびこれを用いた色素増感型太陽電池の一実施形態を図面に基づいて説明する。なお、本発明はこのような実施形態に限定されるものではない。また、以下の説明で用いる図面は、本発明の特徴をわかりやすくするために、便宜上、要部となる部分を拡大して示している場合があり、各構成要素の寸法比率などが実際と同じであるとは限らない。
【００１４】
図１（ａ）は、本発明の色素増感型太陽電池の電極を備えた色素増感型太陽電池の一例を模式的に示す断面図である。また、図１（ｂ）は、図１（ａ）の要部を拡大した断面図である。これらの図面は特に、紙面の上下方向（層厚み方向）が横方向よりも拡大して表現されていることに留意されたい。
色素増感型太陽電池１０は、大別して、互いに対向して配された負極（電極）１１及び正極１２と、この負極１１と正極１２とを周縁で接合する封止部１３を備えている。また、負極１１と正極１２との間には、電解液１４が充填されている。
【００１５】
負極（電極）１１は、一面２１ａに透明導電膜２２が形成されたガラス基板２１と、集電用配線２３と、酸化チタン層２４とを備えている。ガラス基板２１の一面２１ａに形成される透明導電膜２２は、例えば、ＩＴＯ、ＦＴＯなどの透明な金属酸化膜から形成される。
【００１６】
そして、この透明導電膜２２に重ねて、集電用配線２３が形成されている。この集電用配線２３は、図２に示すように、ガラス基板２１の一面２１ａ上で所定の間隔を空けて柵状に広がるように形成される。この集電用配線２３を成す部材は、例えば、Ａｕ，Ａｇ，Ｐｔ等の導電性の金属やその合金、あるいは導電性樹脂等が挙げられる。
【００１７】
集電用配線２３は、その外面を被覆層２５で覆われる。被覆層２５は、集電用配線２３の延長方向に沿って延び、集電用配線２３の外面を覆う絶縁体である。この被覆層２５の断面形状は、中央部分に通る集電用配線２３を覆う矩形、半円形などであればよく、集電用配線２３の両側縁の外側で、ガラス基板２１に形成された透明導電膜２２と接合されている。
【００１８】
この被覆層２５は、ガラス基板２１に対する線膨張率の差が±１０×１０−７／Ｋ以内であり、かつ軟化点が４００℃以上６００℃以下のガラスから形成されている。被覆層２５を成す部材としては、例えば、例えばＳｉＯ２−Ｂｉ２Ｏ３−ＭＯＸ系、又はＢ２Ｏ３−Ｂｉ２Ｏ３−ＭＯＸ系、ＳｉＯ２−ＣａＯ−Ｎａ（Ｋ）２Ｏ−ＭＯＸ系、Ｐ２Ｏ５−ＭｇＯ−ＭＯＸ系（Ｍは一種以上の金属元素とする）などが挙げられ、基本的にはＳｉＯ２骨格、Ｂ２Ｏ３骨格、Ｐ２Ｏ５骨格に融点の制御及び化学的な安定性のために他の金属酸化物が含有されたものである。
【００１９】
各ガラス系の主成分であるＢ２Ｏ３、Ｐ２Ｏ５、Ｂｉ２Ｏ３、ＳｉＯ２に加えられるアルカリ金属やアルカリ土類金属、その他の金属元素等は融点を下げるものである。線膨張率の制御には例えば酸化物フィラーとしてアルミナ，チタニア，ジルコン，シリカ，コーディエライト，ムライト，β−ユークリプタイト，スポジューメン，アノーサイト，セルシアン，フォルステライト及びチタン酸アルミニウムなどが挙げられる。
【００２０】
このような部材からなる被覆層２５に対して、ガラス基板２１は、例えばソーダライムガラス、石英ガラスやホウ酸ガラス、鉛ガラス等から構成され、被覆層２５との線膨張率の差が±１０×１０−７／Ｋ以内であれば、特にガラスの種類や組成に限定されるものではない。
【００２１】
酸化チタン層２４は、ガラス基板２１の一面２１ａ上で柵状に広がる集電用配線２３どうしの間に形成されている。この酸化チタン層２４は、例えば、緻密な下地層と多孔質層の２形態の酸化チタンから構成されればよく、多孔質層には、増感用の色素を吸着させる。
【００２２】
正極（電極）１２は、基板２７の一面２７ａに形成された透明導電膜２８と、この透明導電膜２８に重ねて形成された、Ｐｔなどの金属導電層２９とを備えている。なお、金属導電層２９は、Ｐｔ以外にも、導電性に優れた各種金属を用いることができる。
【００２３】
負極１１と正極１２とを周縁部で接合する封止部１３を構成する部材は、密封性および耐蝕性の高い樹脂、特にアイオノマー樹脂（例えば、三井デュポン・ポリケミカル製（商品名：ハイミラン））が好ましく用いられる。
電解液１４は、ヨウ素を含む溶液、例えば、ヨウ素、リチウムアイオダイド、ターシャルブチルピリジンをアセトニトリルに溶解させたものが挙げられる。
【００２４】
上述したような構成の本発明の色素増感型太陽電池の電極によれば、集電用配線２３を覆う被覆層２５を、ガラス基板２１に対する線膨張率の差が±１０×１０−７／Ｋ以内であり、かつ軟化点が４００℃以上６００℃以下のガラスによって構成することにより、互いの線膨張率の差によって、被覆層２５とガラス基板２１との接合部分から被覆層２５にクラックが生じることを防止できる。これによって、例えば、ガラス基板２１に対して、集電用配線２３を覆う被覆層２５を形成する工程や、その後の急激な温度変動などがあっても、被覆層２５から電解液１４が浸入して集電用配線２３が腐蝕されるなどの不具合を確実に防止することが可能になる。
【００２５】
そして、このようなガラス基板２１に対する線膨張率の差が±１０×１０−７／Ｋ以内であり、かつ軟化点が４００℃以上６００℃以下のガラスによって構成された被覆層２５を備えた負極（電極）１１を、色素増感型太陽電池１０に用いることによって、被覆層２５から電解液１４が浸入して集電用配線２３が変質、劣化してしまうことがない。よって、色素増感型太陽電池１０の光電変換効率の劣化を防止し、長期にわたって安定した発電が可能になる。
【００２６】
以下、本発明の色素増感型太陽電池の電極、および色素増感型太陽電池を構成する各部における、より具体的な構成、およびその形成方法を説明する。なお、本発明の色素増感型太陽電池の電極、および色素増感型太陽電池は、以下の具体的な構成に限定されるものではない。
【００２７】
［集電用配線］
集電用配線は、Ａｕ，Ａｇ，Ｐｔ等の貴金属系元素及びその元素を含む合金や、Ｎｉ，Ｃｕ等の元素及びその元素を含む合金、またはカーボン及びカーボンを含む化合物、ポリアニリン、ポリアセチレン、ポリピロール、ポリチオフェン等の導電性ポリマー等が挙げられる。
【００２８】
［被服層］
被覆層を構成する部材であるガラスの成分について、更に詳細に説明すると、それぞれの酸化物の重量パーセントとして、ＳｉＯ２−Ｂｉ２Ｏ３−ＭＯＸ系としては、２０＜ＳｉＯ２＜６０，２０＜Ｂｉ２Ｏ３＜６０，０＜ＭＯＸ＜３０、またＢ２Ｏ３−Ｂｉ２Ｏ３−ＭＯＸ系では、２０＜Ｂ２Ｏ３＜６０，２０＜Ｂｉ２Ｏ３＜６０，０＜ＭＯＸ＜４０、Ｐ２Ｏ５−ＭｇＯ−ＭＯＸ系では、２０＜Ｐ２Ｏ５＜７０，０＜ＭｇＯ＜３０，０＜ＭＯＸ＜４０の範囲にあることが望ましい。これら酸化物に限定されるものではなく、これら酸化物に他の元素の酸化物を添加物として入れても良い。
【００２９】
なお、この被覆層の一部に選択的に導電性材料を含ませて、被覆層の外面と集電用配線と接する面との間の厚み方向において、電気抵抗が傾斜勾配となるように構成しても良い。この場合、被覆層の最外面の電気抵抗は、１０ＭΩ程度になるようにすることが好ましい。被覆層を形成するためのペーストに含ませる導電性材料としては、例えば炭素材料としてカーボンファイバー、カーボンブラック、コークス、炭化珪素等があり、Ｆｅ，Ｃｒ，Ｍｎ，Ｎｉ，Ｃｕ，Ｃｏ，Ｍｏ，Ｔｉ，Ａｇ，Ａｕ，Ｐｔ等の金属元素、または一種以上含んだ合金粉が好ましく挙げられる。
【００３０】
このような被覆層の形成方法としては、例えば低融点ガラスフリットのペーストをスクリーン印刷、ブレードによる塗布法、またはスプレー法、グラビア印刷法等により、集電体の配線上に塗膜する。ガラスペーストのガラス粉の粒径としては１００μｍ以下であり、大きいとボイドを形成しやすいために望ましくは１０μｍ以下が良い。またガラスペーストの固形分は、ペーストのチクソトロピー性から固形分が多いほうがよく、少なくとも５０重量パーセント以上が好ましい。
【００３１】
ペーストの副成分である樹脂や溶媒は、本発明においては５００〜６００℃程度で完全に燃焼され、残物が残らないものがよく、例えば、ポリビニルアルコールやポリエチレングリコール、エチルセルロース（ＥＣ）、アクリル樹脂等などが挙げられる。ガラスペーストの粘度としては、測定条件２０℃  ２０ｒｐｍで８０〜１００Ｐａ・ｓ程度が好ましい。
【００３２】
このようなガラスペーストを用いて、集電用配線の上に、クラックがなく、ガラス基板との安定した接着強度を保って被覆層を形成する方法を説明する。まず、ガラスペーストをスクリーン印刷、ブレードによる塗布法、またはスプレー法により、集電用配線を覆うように塗膜する。膜厚Ｔ（図１（ｂ）参照）としては安定した被覆層を形成するために、少なくとも５〜２００μｍの範囲であり、好ましくは１０〜６０μｍの範囲である。
【００３３】
被覆層を形成する際の塗膜条件としては、集電用配線の端部から少なくとも１００μｍ以上の取りしろを形成した方が良い。ここでいう取りしろとは、図１（ｂ）において符号Ｗで示した、集電用配線の幅方向における端から、被覆層の端までの距離、すなわち、被覆層が集電用配線を介さずにガラス基板に重なる領域の幅を示している。この取りしろが１００μｍ以下になると、被覆層による集電用配線の封止性が低下する虞がある。
【００３４】
集電用配線にガラスペーストを塗布した後、ペースト中に有機成分を除去するために、２００〜３５０℃程度で脱脂用の焼成をすることが好ましい。この後、ペースト中のガラスが軟化して、だれない範囲である６００℃以下で、カーボンが燃焼劣化しない雰囲気中にて焼成し、集電用配線の上に被覆層を形成させる。
【００３５】
被覆層を形成するガラスペーストに、ソーダライムガラスやシリカ、アルミナ等からなる平均粒径が１０μｍ〜３００μｍの絶縁体の粉末を混ぜ込み、集電用配線の表面に塗布して焼成することにより、集電用配線の表面に形成されるガラスの被覆層は、粗大な粒子が焼結による収縮がないために非常に大きな凹凸が形成される。この凹凸が色素増感型電池を形成したときに、正極および負極の間の距離を一定にして、両電極間の接触を防ぎ、短絡を防止することができる。例えば、このような粒径の大きい粉末として、例えば、スペーサーに用いられる球状粉などが挙げられる。
【００３６】
［基板］
色素増感型太陽電池を構成する電極のガラス基板としては、少なくとも一つの基板、即ち、負極、または正極を構成するガラス基板の少なくともいずれか一方は太陽光を透過可能であり、光電変換を行なう領域に十分な太陽光が到達できる状態にあればよい。具体的には、ソーダライムガラス系の材料を用いた場合、Ｓｉ，Ｃａ，Ｎａ，Ｋ，Ｍｇ，Ａｌの酸化物を主成分に含んだものより構成されればよい。より具体的には、ソーダガラスとしてはＳｉＯ２が７０〜７３％前後で含有し、Ｎａ，Ｋの酸化物が１０〜１５％程度、ＣａＯが７〜１２％程度含有されており、軟化温度が７２０〜７３０℃、線膨張率として８５〜９０×１０−７／Ｋ前後のものを挙げることができる。
【００３７】
［透明導電膜］
ガラス基板の上に形成する透明導電膜としては、例えば、フッ素ドープの酸化錫（ＦＴＯ）やＩＴＯが挙げられる。透明導電膜のシート抵抗は、１０〜１００Ωｃｍ程度が好ましい。
【００３８】
［酸化チタン層］
酸化チタン層としては、アナターゼ型結晶構造の酸化チタンが好ましく、それ以外にも、Ｓｎ，Ｚｎの酸化物を含ませても良く、また酸化チタンもルチル型結晶構造を持つものが含まれたものでも良い。酸化チタンからなる電極（負極）としては、酸化チタンがネット構造を形成し、多孔質膜となっているものが好ましい。特に、貫通型の多孔質体、多数の空隙が相互に繋がった形態の多孔質体であればより好ましい。
【００３９】
酸化チタン層に吸着させる色素としては、例えばルテニウムビピリジン系色素、アゾ系色素、キノン系色素、キノンイミン系色素、キナクリドン系色素、スクアリリウム系色素、シアニン系色素、メロシアニン系色素、トリフェニルメタン系色素、キサンテン系色素、ポリフィリン系色素、フタロシアニン系色素、ベリレン系色素、インジゴ系色素、ナフタロシアニン系色素などが挙げられる。
【００４０】
酸化チタン層に色素を吸着させる方法としては、例えば、ガラス基板上に形成された多孔質の酸化チタン層を、色素を溶解した溶液（色素吸着用溶液）に浸漬する方法が挙げられる。色素を溶解させる溶剤としては、色素を溶解するものであればよく、具体的には、エタノールなどのアルコール類、アセトンなどのケトン類、ジエチルエーテル、テトラヒドロフランなどのエーテル類、アセトニトリルなどの窒素化合物類、クロロホルムなどのハロゲン化脂肪族炭化水素、ヘキサンなどの脂肪族炭化水素、ベンゼンなどの芳香族炭化水素、酢酸エチルなどのエステル類が挙げられる。これらの溶剤は２種類以上を混合して用いることもできる。溶液中の色素濃度は、使用する色素および溶剤の種類により適宜調整することができるが、吸着機能を向上させるためにはできるだけ高濃度である方が好ましいが、濃度が高すぎると酸化チタン層の表面に、過剰に色素が吸着した領域が形成されるので、３×１０−４モル／リットル以上が好ましい。
【００４１】
［電解液］
電解液を構成する酸化還元対としては、Ｉ３−／Ｉ−系の電解質、Ｂｒ３−／Ｂｒ−系の電解質などのレドックス電解質等が挙げられるが、酸化還元対を構成する酸化体がＩ３−であり、かつ、前記酸化還元対を構成する還元体がＩ−であるＩ３−／Ｉ−系の電解質がより好ましく、ＬｉＩ、ＮａＩ、ＫＩ、ＣｓＩ、ＣａＩ２などの金属ヨウ化物、およびテトラアルキルアンモニウムヨーダイド、ピリジニウムヨーダイド、イミダゾリウムヨーダイドなど４級アンモニウム化合物のヨウ素塩などのヨウ化物と、Ｉ２との組み合わせが好ましく挙げられる。このような電解液において、ヨウ素系レドックス溶液からなる電解質が用いられる場合には、正極としては、白金又は導電性炭素材料、及び、触媒粒子が白金又は導電性炭素材料を用いることが好ましい
【００４２】
電解質を溶解する溶剤としては、エチレンカーボネート、プロピレンカーボネートなどのカーボネート化合物；３−メチル−２−オキサゾリジノンなどの複素環化合物；ジオキサン、ジエチルエーテルなどのエーテル化合物；エチレングリコールジアルキルエーテル、プロピレングリコールジアルキルエーテル、ポリエチレングリコールジアルキルエーテル、ポリプロピレングリコールジアルキルエーテル、エチレングリコールモノアルキルエーテル、プロピレングリコールモノアルキルエーテル、ポリエチレングリコールモノアルキルエーテル、ポリプロピレングリコールモノアルキルエーテルなどのエーテル類；メタノール、エタノールなどのアルコール類；エチレングリコール、プロピレングリコール、ポリエチレングリコール、ポリプロピレングリコール、グリセリンなどの多価アルコール類；アセトニトリル、グルタロジニトリル、メトキシアセトニトリル、プロピオニトリル、ベンゾニトリルなどのニトリル化合物；ジメチルスルフォキシド、スルフォランなど非プロトン極性物質などが挙げられる。
【００４３】
電解液中の電解質の濃度は、電解質や溶剤の種類などにより適宜設定すればよく、例えば、０．０１〜１．５モル／リットル、好ましくは０．０１〜０．７モル／リットルである。具体的な電解液の一例としては、リチウムアイオダイド０．０６モル／リットル、ヨウ素０．０６モル／リットル、ターシャルブチルピリジン０．３モル／リットルの濃度となるようにそれぞれをアセトニトリルに溶解させたものが挙げられる。
【００４４】
以上のような色素増感型太陽電池の形成方法の具体的な一例を記載すれば、まず、透明導電膜を成膜したガラス基板に酸化チタン粉のペーストを用いてスクリーン印刷法により厚み１０〜５０μｍの塗膜を形成し、これを１００〜１５０℃で大気中にて乾燥後、４００〜５５０℃にて０．２〜２．０時間焼成し、酸化チタン層を形成する。この後、銀ペーストを用いて、幅２００μｍ  厚み５０μｍの集電用配線を、ガラス基板の端部から集電用配線の中心線が５ｍｍ間隔になるようにスクリーン印刷で成膜し、１２０℃にて乾燥する。
【００４５】
次に、この集電用配線を覆うように、ガラスペーストを１０〜２００ミクロの厚みでスクリーン印刷により塗膜し、１００〜１５０℃で大気中にて乾燥後、４００〜６００℃にて０．２〜２．０時間焼成する。この後、色素を溶解した溶液に浸漬して酸化チタン層に色素を吸着させる。更に、必要に応じて非水溶媒に浸漬して過剰な色素を除去する。
【００４６】
こうして得た負極（電極）と、透明導電膜に白金を担持させた正極（電極）とを対面させ、アイオノマー樹脂等の有機材料を用いて熱融着させて周縁部で接合し、更に周縁部をガスバリヤー性のある材料で封止すればよい。この後、正極または負極を成す基板のうち少なくともどちらかに、基板表面に形成した注入口から電解液を注入した後、この注入口をマスクガラス等で塞ぎ密閉化すれば、色素増感型太陽電池を得ることができる。なお、この注入口は基板の表面以外にも、周縁部に設けても良く、注入口の位置が限定されるものではない。
【００４７】
なお、上述した実施形態においては、ガラス基板に対する線膨張率の差が±１０×１０−７／Ｋ以内であり、かつ軟化点が４００℃以上６００℃以下のガラスを用いて、負極の被覆層を形成する例を示したが、もちろん、正極の集電用配線を覆う被覆層を、こうしたガラスによって形成しても良く、負極あるいは正極のどちらか一方に限定されるものではない。
【００４８】
また、色素増感型太陽電池の周縁部を、アクリル樹脂やエポキシ樹脂、ウレタン樹脂等の接着剤で固定したり、更に周縁部にブチルゴムやシリコンゴム系等の弾性材を配したり、アルミフレームやＳＵＳフレームにより周縁部の補強を行うことにより、色素増感型太陽電池の周縁部を物理的な応力から保護できる構成にしてもよい。
【００４９】
次に、本発明の集電用配線の他の構成をいくつか列挙する。図３においては、ガラス基板３１の一面に形成した透明導電膜３２の上に、集電用配線３３が形成される。そして、この集電用配線３３を覆う被覆層３４が形成される。被覆層３４を成す部材は、ガラス基板３１に対する線膨張率の差が±１０×１０−７／Ｋ以内であり、かつ軟化点が４００℃以上６００℃以下のガラスを主体としている。そして、酸化チタン層３５が、この被覆層３４の一部（端部）に重なるように形成されている。
【００５０】
図４においては、ガラス基板４１の一面に形成した透明導電膜４２の上に、集電用配線４３が形成される。そして、この集電用配線４３を覆う被覆層４４が形成される。被覆層４４を成す部材は、ガラス基板４１に対する線膨張率の差が±１０×１０−７／Ｋ以内であり、かつ軟化点が４００℃以上６００℃以下のガラスを主体としている。そして、酸化チタン層４５が、この被覆層４４の全体を覆うように形成されている。この構成では、酸化チタン層４５が被覆層４４を覆っている部分で対極と接触しないように、ガラスやフィルム等からなる絶縁性のセパレーター４６が形成されている。
【００５１】
図５においては、ガラス基板５１の一面に形成した透明導電膜５２の上に、酸化チタン層５５が形成されている。そして、この酸化チタン層５５の上に、集電用配線５３が形成され、更に、集電用配線５３を覆う被覆層５４が形成されている。被覆層５４を成す部材は、ガラス基板５１に対する線膨張率の差が±１０×１０−７／Ｋ以内であり、かつ軟化点が４００℃以上６００℃以下のガラスを主体としている。
【実施例】
【００５２】
以下、本発明の色素増感型太陽電池の電極の効果を検証した実験例を列記する。
［実験１］
ガラス基板としてセントラル硝子製の建材ガラス、厚み３ｍｍ，１０ｃｍ角のソーダライムガラスを用いた。このガラス基板の線膨張率は８９×１０−７／Ｋであった。このガラス基板を複数枚用意し、それぞれにスプレー法によりＩＴＯからなる透明導電膜を厚さ１μｍで成膜し、大気中にて４５０℃で１時間の焼成を行った。この透明導電膜を形成したガラス基板のうち、正極とするガラス基板に対して、スパッタリング法によりＰｔを３０ｎｍ成膜し、ドリルにより１ｍｍΦの径の穴を二箇所、対角線方向の両端に形成し、正極（電極）を得た。
【００５３】
一方、負極とするガラス基板には、Ａｇペースト（デュポン社製：品名７０９５）を幅２００μｍ、厚み５０μｍでガラス基板の端部から配線の中心線が５ｍｍ間隔になるように、図２に示すようなパターンでスクリーン印刷により成膜した。この後、１５０℃で１時間乾燥させた後、４５０℃で大気中において１時間焼成し、集電用配線を形成した。次に、被覆層となるガラスペーストを、集電用配線の上に塗膜の厚みを変えてオーバーコートした。この時、被覆層の厚みを１．５μｍ〜１２５μｍまで９段階に変化させた９種類のサンプルを作成した。なお、被覆層の取りしろを２００μｍとした。そして、ガラスペーストの塗布後に１２０℃で乾燥後、５５０℃で１．０時間の焼成を行ない、集電用配線を覆う被覆層を形成した。ガラスペーストの塗布は一回当たり１０μｍ程度以下に塗るため、厚みを厚くする際には、塗布と焼成を繰り返し行った。
【００５４】
被覆層の形成に用いたガラスペーストの組成はＢ２Ｏ３−Ｂｉ２Ｏ３−ＺｎＯ系の低融点ガラスを用いた。このガラスの軟化点は５２３℃であり、脱脂温度としては４００℃２０分で処理できるものであった。ペーストのガラス成分の線膨張率の制御には酸化チタンや酸化マグネシウム、酸化アルミニウム等を添加して行った。このガラスペーストのガラス成分の線膨張率は８２×１０−７／Ｋであり、ガラス基板に対する線膨張率の絶対値での差は７×１０−７／Ｋであった。また、ガラスペーストの粘度は９５Ｐａ・ｓであった。
【００５５】
次に、このガラス基板の上にスクリーン印刷法により酸化チタン（Ｄｅｇｕｓｓａ社製、商品名；「Ｐ２５」）のペーストを３０μｍの厚みで塗布し、酸化チタン層を形成した。この酸化チタン層を形成したガラス基板を大気中で１２０℃にて乾燥し、５００℃にて１時間焼成した。この後、ルテニウム錯体系の色素ルテニウム５３５（ＳＯＬＡＲＯＮＩＸ（製品名: ルテニウム５３５））を濃度５×１０−４モル／リットルにしたエタノール溶液に浸漬して８時間保持した。無水エタノールに浸漬して過剰の色素を取り除き、１００℃にて乾燥し負極（電極）を得た。この負極と、正極とを対面させ、それぞれのガラス基板の周縁部にアイオノマー樹脂（例えば、三井デュポン・ポリケミカル製（商品名：ハイミラン））を配置して１２０℃で負極と正極とを熱融着させた。熱融着させる際に、樹脂を重ねて、集電用配線を覆う被覆層が対極のガラス基板と接触するようにした。そして、負極と正極との隙間に、ＬｉＩとＩ２とを溶解したアセトニトリル電解液を注入口から注入し、セル全体に行き渡らせ、色素増感型太陽電地を得た。このような、被覆層の厚みを１．５μｍ〜１２５μｍまで９段階に変化させた負極をそれぞれ用いた色素増感型太陽電地を、実施例１〜８として、それぞれの実施例の太陽電池としての特性を調べた結果を表１に示す。
【００５６】
【表１】
2008177022.tif 000003
【００５７】
また、実施例１〜８のそれぞれの色素増感型太陽電池を用いて、集電用配線の劣化評価を行った。劣化評価としては、色素増感型太陽電池を６０℃の低温環境下にて、３０日保持させた。この時の、実施例１〜８の腐食面積率を表２に示す。なお、表２における腐食面積率は画像解析ソフトを用いて、試験後の集電用配線の変色した部分を、試験前の初期の面積で割った値（百分率）である。
【００５８】
【表２】
2008177022.tif 000004
【００５９】
これら表１および表２に示す結果から、被覆層の厚みが薄すぎると集電用配線の劣化が大きくなるので、少なくとも５μｍ以上が良いことが確認された。一方、被覆層の厚みが厚すぎると、光電変換効率が低下することが分かった。
【００６０】
［実験２］
集電用配線を覆う被覆層の厚みを１２０μｍに固定し、被覆層の取りしろだけを５０〜１０００μｍまで段階的に変化させ、その他の条件は実験１と同様にした実施例９〜１５の色素増感型太陽電池を作成し、被覆層の取りしろの距離による、集電用配線の腐食状態の変化を測定した。実験条件および腐食面積率の定義は実験１と同様である。この実験２の結果を表３に示す。
【００６１】
【表３】
2008177022.tif 000005
【００６２】
表３の結果から、取りしろの距離は少なくとも１００μｍ以上あることが好ましいことが判明した。
【００６３】
［実験３］
次に、ガラス基板と被覆層を成すガラスとの膨張率の差の大小による腐蝕面積率の差を調べた。
ガラス基板として、セントラル硝子製の建材ガラス、厚み３ｍｍ，１０ｃｍ角のソーダライムガラスを用いた。このガラス基板の線膨張率は８９×１０−７／Ｋであった。このガラス基板を複数枚用意し、それぞれにスプレー法によりＩＴＯの導電膜を厚さ１ミクロンで成膜し、大気中にて４５０℃で一時間の焼成を行った。この透明導電膜を形成したガラス基板のうち、正極とするガラス基板に対して、スパッタリング法によりＰｔを３０ｎｍ成膜し、ドリルにより１ｍｍΦの径の穴を二箇所  対角線方向に両端に形成し、正極（電極）を得た。
【００６４】
一方、負極とするガラス基板には、Ａｇペースト（デュポン社製：品名７０９５）を幅２００μｍ、厚み３０μｍでガラス基板の端部から配線の中心線が５ｍｍ間隔になるように図２に示すようなパターンでスクリーン印刷により成膜した。この後、１５０℃で１時間乾燥させた後に、４５０℃で大気中において１時間焼成した。次に、線膨張率の異なる７種類のガラスを用いてペースト化したガラスペーストを、それぞれ集電用配線を覆うように塗布し、この後、焼成して被覆層を形成した。
【００６５】
被覆層の取りしろは２００μｍ、厚みは６０μｍとした。ガラスペースト塗布後の焼成条件として１２０℃で乾燥後、５５０℃で１．０時間の焼成を行った。ガラスペーストの塗布は一度に１０μｍ程度以下に塗るので、厚みを厚くするために、塗布と焼成を繰り返し行った。用いたガラスペーストの組成はＢ２Ｏ３−ＳｉＯ２−ＮａＯ系の低軟化点ガラスを用いた。このガラスの軟化点は５１２℃以下であった。ガラスペーストの脱脂温度としては４００℃２０分で処理できるものであった。被覆層を成すガラスの線膨張率の制御には、酸化チタン，酸化マグネシウム，酸化アルミニウム等を添加して行った。ガラスペーストの粘度は９５Ｐａ・ｓであった。これにより、線膨張率の異なる７種類の被覆層を有するサンプルを形成した。
【００６６】
次にこれら７種類のサンプルのガラス基板の上に、スクリーン印刷法により酸化チタン（Ｄｅｇｕｓｓａ社製、商品名；「Ｐ２５」）のペーストを３０μｍの厚みで塗布し、酸化チタン層を形成した。この酸化チタン層を形成したガラス基板を大気中で１２０℃にて乾燥し、５００℃にて１時間焼成した。この後、ルテニウム錯体系の色素ルテニウム５３５（ＳＯＬＡＲＯＮＩＸ（製品名: ルテニウム５３５））を濃度５×１０−４モル／リットルにしたエタノール溶液に浸漬して８時間保持した。無水エタノールに浸漬して過剰の色素を取り除き、１００℃にて乾燥し負極（電極）を得た。
【００６７】
この負極と、正極とを対面させ、それぞれのガラス基板の周縁部にアイオノマー樹脂（例えば、三井デュポン・ポリケミカル製（商品名：ハイミラン））を配置して１２０℃で負極と正極とを熱融着させた。熱融着させる際に、樹脂を重ねて、集電用配線を覆う被覆層が対極のガラス基板と接触するようにした。そして、負極と正極との隙間に、ＬｉＩとＩ２とを溶解したアセトニトリル電解液を注入口から注入し、セル全体に行き渡らせ、色素増感型太陽電地を得た。このような、被覆層の線膨張率を７段階に変化させた負極、即ち、ガラス基板と被覆層を成すガラスとの線膨張率の差を７段階に制御した７種類の色素増感型太陽電地を用い、線膨張率の差が±１０×１０−７／Ｋ以内のものを実施例１６〜１８、線膨張率の差が±１０×１０−７／Ｋよりも大きいものを比較例１〜４として、集電用配線の腐食状態の変化を測定した。実験条件および腐食面積率の定義は実験１と同様である。この実験３の結果を表４に示す。
【００６８】
【表４】
2008177022.tif 000006
【００６９】
表４に示す結果から、ガラス基板と被覆層を成すガラスとの線膨張率の差が小さいほど、被覆層のクラックや剥離が抑制され、集電用配線の腐食面積率を抑制できることが確認された。この結果から、少なくともガラス基板と被覆層を成すガラスとの線膨張率の差を±１０×１０−７／Ｋ以内にすれば、電解液による集電用配線の腐食を効果的に抑制できることが確認された。
【００７０】
［実験４］
集電用配線を覆う被覆層の厚みを１２０μｍ、取りしろを２００μｍに固定し、かつガラス基板と被覆層を成すガラスとの線膨張率の差を±１０×１０−７／Ｋ以内に制御しながら、被覆層を成すガラスの軟化点だけを６３８〜４２５℃まで段階的に変化させ、その他の条件は実験３と同様にした実施例１９〜２５の色素増感型太陽電池を作成し、被覆層を成すガラスの軟化点による、集電用配線の腐食状態の変化を測定した。実験条件および腐食面積率の定義は実験１と同様である。この実験４の結果を表５に示す。
【００７１】
【表５】
2008177022.tif 000007
【００７２】
表５に示す結果から、被覆層を成すガラスの軟化点は５５０℃以下、望ましくは５３５℃以下が良いことが分かった。
【００７３】
［実験５］
実施例１において、被覆層にシリカからなる６０μｍの球状粉をポリビニールアルコール５重量パーセントで固形分濃度６５重量パーセントの水系スラリーを用いて塗布した。これ以外の条件を同一として色素増感型太陽電池を作製した結果、図６に示すように、シリカ粒子（球状ガラス粉）がスペーサーの役割を果たすことが分かった。
【図面の簡単な説明】
【００７４】
【図１】本発明の色素増感型太陽電池の電極およびこれを備えた色素増感型太陽電池の一例を示す断面図である。
【図２】集電用配線の形成例を示す模式図である。
【図３】本発明の色素増感型太陽電池の電極の他の一例を示す断面図である。
【図４】本発明の色素増感型太陽電池の電極の他の一例を示す断面図である。
【図５】本発明の色素増感型太陽電池の電極の他の一例を示す断面図である。
【図６】本発明の実施例を示す模式図である。
【符号の説明】
【００７５】
１０  色素増感型太陽電池、１１  負極（電極）、１２  正極（電極）、２１  基板、２２  透明電極膜、２３  集電用配線、２４  酸化チタン層、２５  被覆層。
【図１】
2008177022.tif 000008
【図２】
2008177022.tif 000009
【図３】
2008177022.tif 000010
【図４】
2008177022.tif 000011
【図５】
2008177022.tif 000012
【図６】
2008177022.tif 000013